【手続補正書】
【提出日】平成19年7月26日(2007.7.26)
【手続補正１】
【補正対象書類名】明細書
【補正対象項目名】特許請求の範囲
【補正方法】変更
【補正の内容】
【特許請求の範囲】
【請求項１】  少なくとも２種の水性アニオン性ポリウレタンポリウレア分散体ＡおよびＢの混合物からなる塗料であって、
乾燥塗膜としての分散体Ａは、−３０℃〜−４５℃の範囲にガラス転移温度を有し、乾燥塗膜としての分散体Ｂは、−３０℃〜−４５℃の範囲に第１ガラス転移温度および＋４５℃〜＋６０℃の範囲に第２ガラス転移温度を有し、乾燥塗膜としてのＡおよびＢの混合物は、−３０℃〜−４５℃の範囲にガラス転移温度を１つだけ有する塗料。
【請求項２】  補助溶剤を含まない請求項１に記載の塗料。
【請求項３】  水性アニオン性分散体ＡおよびＢを、ＡおよびＢの樹脂固形に基づいて、５０〜９０重量部のＡ対１０〜５０重量部のＢの重量比で混合する塗料。
【請求項４】  ２種の分散体ＡおよびＢを、ＡおよびＢの固形分に基づいて、５５〜８５重量部のＡ対１５〜４５重量部のＢの重量比で混合する塗料。
【請求項５】  少なくとも２種の水性アニオン性ポリウレタンポリウレア分散体ＡおよびＢの混合物を含有し、
乾燥塗膜としての分散体Ａが、−３０℃〜−４５℃の範囲にガラス転移温度を有し、乾燥塗膜としての分散体Ｂが、−３０℃〜−４５℃の範囲に第１ガラス転移温度および＋４５℃〜＋６０℃の範囲に第２ガラス転移温度を有し、乾燥塗膜としてのＡおよびＢの混合物が、−３０℃〜−４５℃の範囲にガラス転移温度を１つだけ有する塗料を、
乗物、あらゆる種類のスチール、アルミニウムおよび金属物体、あらゆる種類のガラスおよびプラスチック、無機物質、煉瓦または天然石を含む基材に、船、橋、航空機および鉄道の腐蝕を防ぐために、木材および天然物ならびに他の基材を保護するために適用し、１５０℃までの温度で乾燥することによって得られる被膜。
【請求項６】  少なくとも２種の水性アニオン性ポリウレタンポリウレア分散体ＡおよびＢの混合物を含有し、
乾燥塗膜としての分散体Ａが、−３０℃〜−４５℃の範囲にガラス転移温度を有し、乾燥塗膜としての分散体Ｂが、−３０℃〜−４５℃の範囲に第１ガラス転移温度および＋４５℃〜＋６０℃の範囲に第２ガラス転移温度を有し、乾燥塗膜としてのＡおよびＢの混合物が、−３０℃〜−４５℃の範囲にガラス転移温度を１つだけ有する塗料を適用し、
その後２０℃〜１５０℃の温度で乾燥させることによる被膜の製造方法。
【請求項７】  基材から被膜を剥離し、場合により予め洗浄した後に、機械的に粉砕し、場合により加熱して、アセトン、水および中和剤に溶解し、場合により減圧下でアセトンを留去し、水性分散体の形態で塗料を回収する工程からなる請求項５に記載の可剥性被膜を再利用する方法。
【請求項８】  少なくとも２種の水性アニオン性ポリウレタンポリウレア分散体ＡおよびＢの混合物を含有し、
乾燥塗膜としての分散体Ａが、−３０℃〜−４５℃の範囲にガラス転移温度を有し、乾燥塗膜としての分散体Ｂが、−３０℃〜−４５℃の範囲に第１ガラス転移温度および＋４５℃〜＋６０℃の範囲に第２ガラス転移温度を有し、乾燥塗膜としてのＡおよびＢの混合物が、−３０℃〜−４５℃の範囲にガラス転移温度を１つだけ有する塗料から調製される被膜の再利用方法であって、
基材から被膜を剥離し、場合により予め洗浄した後に機械的に粉砕し、次いで、ポリウレタンプレート、熱可塑性エンドレスストランドまたは円筒、球形、レンズ形状もしくは菱形形状の顆粒を形成する工程からなる方法。
【手続補正２】
【補正対象書類名】明細書
【補正対象項目名】０００１
【補正方法】変更
【補正の内容】
【０００１】
【発明の属する技術分野】
本発明は、補助溶剤を含まない少なくとも２種の相互に相溶性のあるポリウレタンポリウレアの水性アニオン性分散体ＡおよびＢの混合物を含有する光安定性塗料に関する。
本発明は、補助溶剤を含まない少なくとも２種の異なる相互に相溶性のあるポリウレタンポリウレアの水性アニオン性分散体ＡおよびＢからなる再利用可能な可剥性塗料、その製造方法および塗料、好ましくは自動車、航空機、スチールおよびアルミニウム形材、ガラスおよびプラスチックディスクおよび任意の他の基材の一時的な保護のための可剥性塗料としての使用、使用後剥離された被膜層の回収方法にも関する。
【手続補正３】
【補正対象書類名】明細書
【補正対象項目名】０００４
【補正方法】変更
【補正の内容】
【０００４】
乾燥塗布層の高い硬度を生じる１つの可能性は、ポリマー分子を分岐することである。分岐したポリウレタンポリウレア（例えば、ＥＰ−Ａ  ２４２  ７３１に記載のもの）は、硬い、非可撓性基材のための被膜、例えば寄木張り被膜として、製造するために使用されるほどの高い硬度を有する。ガラスプレートに補助溶剤を含まずに適用されると、満足できるほどに付着した塗布層は、室温での乾燥後に亀裂を示す。これらの塗布層は、フィルムとして可剥性ではない。ＥＰ−Ａ  ２４２  ７３１から得られる分散体は、以下に分散体Ｂとして示される。
【手続補正４】
【補正対象書類名】明細書
【補正対象項目名】０００６
【補正方法】変更
【補正の内容】
【０００６】
【課題を解決するための手段】
補助溶剤を含まない少なくとも２種の相互に混和性の水性アニオン性のポリウレタンポリウレア分散体ＡおよびＢを混合し、乾燥塗膜Ａが、−３０℃〜−４５℃の範囲にガラス転移温度Ｔｇを有し、乾燥塗膜Ｂが、−３０℃〜−４５℃の範囲に第１Ｔｇおよび＋４５℃〜＋６０℃の範囲に第２Ｔｇを有し、乾燥塗膜としてのＡおよびＢの混合物が、−３０℃〜−４５℃の範囲にＴｇを１つだけ有する場合に、上記適用特性が得られることが驚くべきことに見出された。
【手続補正５】
【補正対象書類名】明細書
【補正対象項目名】０００８
【補正方法】変更
【補正の内容】
【０００８】
本発明は、補助溶剤を含まない少なくとも２種の水性アニオン性ポリウレタンポリウレア分散体ＡおよびＢの混合物からなる塗料であって、乾燥塗膜としてのポリウレタン分散体Ａは、−３０℃〜−４５℃の範囲にＴｇを有し、乾燥塗膜としてのポリウレタン分散体Ｂは、−３０℃〜−４５℃の範囲に第１Ｔｇおよび＋４５℃〜＋６０℃の範囲に第２Ｔｇを有し、乾燥塗膜としてのＡおよびＢの混合物は、−３０℃〜−４５℃の範囲にＴｇを１つだけ有する塗料に関する。
【手続補正６】
【補正対象書類名】明細書
【補正対象項目名】００１５
【補正方法】変更
【補正の内容】
【００１５】
本発明の光安定性塗料に適している分散体Ａは、溶媒を含まない、ポリウレタンポリウレアの水性アニオン性分散体であり、その固形分は、少なくとも部分的に塩の形態で存在する以下の反応生成物を含有する：
ａ）ｉ）脂肪族ジイソシアネート、脂環式ジイソシアネートおよびそれらの混合物から選択されるジイソシアネート２０〜６０重量％、
ｉｉ）５００〜１００００の数平均分子量を有するマクロジオール２０〜８０重量％、
ｉｉｉ）２，２−ビス−（ヒドロキシメチル）−アルカンモノカルボン酸、好ましくはジメチロールプロピオン酸２〜１２重量％、
ｉｖ）６２〜４００の分子量を有する短鎖ジオール０〜１５重量％、
ｖ）連鎖調整剤としての３２〜３５０の分子量を有する一価アルコール０〜１０重量％、
から製造されるＮＣＯプレポリマー、
ｂ）連鎖延長剤としての６０〜３００の分子量を有するジアミン０〜１５重量％、
ｃ）モノアミン、アルカノールアミンおよびアンモニアの群から選択される連鎖調整剤０〜１０重量％、
ｄ）水０〜３重量％、および
ｅ）中和剤０．１〜１０重量％。
上記において、プレポリマー段階ａ）で、計算されたＮＣＯ含量は、理論ＮＣＯ含量の６５〜８５％、好ましくは７５〜８０％である条件で上記のパーセントは合計１００％である。
【手続補正７】
【補正対象書類名】明細書
【補正対象項目名】００１６
【補正方法】変更
【補正の内容】
【００１６】
本発明による光安定性塗料のために適している分散体Ｂは、補助溶剤を含まない、ポリウレタンポリウレアの水性アニオン性分散体であり、その固形分は、少なくとも部分的に塩の形態で存在する以下の反応生成物を含有する：
ａ）ｉ）脂肪族ジイソシアネート、脂環式ジイソシアネートおよびそれらの混合物から選択されるジイソシアネート２０〜６０重量％、
ｉｉ）５００〜１００００の数平均分子量を有するマクロジオール１０〜８０重量％、
ｉｉｉ）２，２−ビス−（ヒドロキシメチル）−アルカンモノカルボン酸、好ましくはジメチロールプロピオン酸２〜１２重量％、
ｉｖ）６２〜４００の分子量を有する短鎖ジオールおよびトリオール０〜１５重量％、
ｖ）連鎖調整剤としての３２〜２５００の分子量を有する一価アルコール０〜１０重量％、
から製造されるＮＣＯプレポリマー、
ｂ）連鎖延長剤としての６０〜３００の分子量を有するジアミンおよびトリアミン０〜１５重量％、
ｃ）モノアミン、アルカノールアミンおよびアンモニアの群から選択される連鎖調整剤０〜１０重量％、
ｄ）水０〜３重量％、および
ｅ）中和剤０．１〜１０重量％。
上記において、分岐がトリオールおよび／またはトリアミンによって行われ、ａ）ｉｖ）とｂ）の両方とも０であることがない条件で、上記のパーセントは合計１００％である。
【手続補正８】
【補正対象書類名】明細書
【補正対象項目名】００３６
【補正方法】変更
【補正の内容】
【００３６】
分散体ＡおよびＢを、５０〜９０部のＡ対１０〜５０部のＢ、好ましくは５５〜８５部のＡ対１５〜４５部のＢの樹脂固形比で混合する。
混合物の所望のｐＨを、要すれば有機または無機塩基、例えばアンモニア、アルカリ金属炭酸塩、アミンまたはアミノアルコールによって調節しうる。有機塩基が好ましい。２−アミノ−２−メチル−１−プロパノールが特に好ましい。